(57)【特許請求の範囲】
【請求項１】
電子部品パッケージであって、
少なくとも一つの電子回路を有する基板と、
前記電子回路を封止し、かつ少なくとも一つのフィラーが充填されている封止樹脂と、
該封止樹脂の上面に形成されている金属膜とを有し、
前記フィラーは、該フィラーの前記金属膜に接する上面としてのフィラー面からその内部にまで延びるひび割れであり、該フィラー面から概ね深さ方向に沿った縦方向に延びる縦穴部と、該縦穴部につながり、該縦穴部と交差する交差方向に沿って延びる横穴部とを有するクラックが形成され、
前記金属膜が前記クラックにおける前記縦穴部と前記横穴部の双方に埋め込まれている電子部品パッケージ。
【請求項２】
前記クラックが平坦な開口部を有し、
前記金属膜上に形成された酸化防止膜を更に有し、
前記金属膜の根元部が前記フィラーと前記封止樹脂との間の隙間にも埋め込まれ、
前記フィラーの前記横穴部よりも前記フィラー面側に配置されている部分が、前記金属膜の前記縦方向に沿った動きを阻害する阻害部となっている請求項１記載の電子部品パッケージ。
【請求項３】
前記金属膜の上面が平坦である請求項１または２記載の電子部品パッケージ。
【請求項４】
前記フィラーがシリコン酸化物によって形成され、かつ該フィラーの直径が１μｍ〜３０μｍ程度である請求項１〜３のいずれか一項記載の電子部品パッケージ。
【請求項５】
前記金属膜が銅を用いて形成され、かつ０．７５μｍ〜５μｍ程度の厚さを有し、さらに前記酸化防止膜がニッケルによって形成され、かつ前記酸化防止膜が０．５μｍよりも大きい厚さを有する請求項１〜４のいずれか一項記載の電子部品パッケージ。
【請求項６】
少なくとも一つの電子回路を有する基板と、該電子回路を封止し、かつ少なくとも一つのフィラーが充填されている封止樹脂と、該封止樹脂の上面に形成されている金属膜とを有する電子部品パッケージであって、
前記フィラーは、前記金属膜が形成されるまで露出していた上面としてのフィラー面からその内部にまで延びるひび割れであって、該フィラー面から概ね深さ方向に沿った縦方向に延びる縦穴部と、該縦穴部につながり、該縦穴部と交差する交差方向に沿って延びる横穴部とを有する少なくとも一つのクラックが形成され、
前記金属膜は、前記クラックにおける前記縦穴部と前記横穴部の双方に埋め込まれ、かつ前記金属膜の根元部が前記フィラーと前記封止樹脂との間の隙間にも埋め込まれ、
前記フィラーの前記横穴部よりも前記フィラー面側に配置されている部分が、前記金属膜の前記縦方向に沿った動きを阻害する阻害部となっている電子部品パッケージ。
【請求項７】
少なくとも一つの電子回路を有する基板と、該電子回路を封止し、かつ少なくとも一つのフィラーが充填されている封止樹脂と、該封止樹脂の上面に形成されている金属膜とを有する電子部品パッケージの製造方法であって、
後に前記封止樹脂となる樹脂層を形成した後、該樹脂層の表面を研磨して該樹脂層に充填されている前記少なくとも一つのフィラーを露出させる研磨工程と、
前記金属膜が形成されるまで露出していた前記フィラーの上面としてのフィラー面を叩いて、該フィラー面から概ね深さ方向に沿った縦方向に延びる縦穴部と、該縦穴部につながり、該縦穴部と交差する交差方向に沿って延びる横穴部とを有するクラックを形成するクラック形成工程と、
前記フィラー面を有する表面フィラーにエッチングを施して、前記クラックにおける前記縦穴部または前記横穴部の幅または深さを拡大するクラック拡大工程と、
前記フィラー面を含む前記樹脂層の表面に前記金属膜を形成する金属膜形成工程と、
該金属膜に酸化防止膜を形成する酸化防止膜形成工程とを有する電子部品パッケージの製造方法。
【発明の詳細な説明】
【技術分野】
【０００１】
本発明は、集積回路の分野に関し、特にその集積回路を備えた電子部品パッケージおよびその製造方法に関する。
【０００２】
本件出願は、2013年11月７日に出願された中国特許出願No. 201320700804.3及び米国特許出願No.14/289,932に基づく優先権の利益を主張するものであり、その中国特許出願及び米国特許出願の全体がそれを参照することでここに組み込まれるものである。
【背景技術】
【０００３】
集積回路の開発がますます増加しているのに伴い、集積回路の機能がよりいっそう複雑になり、電子モジュールに搭載される素子が重要性を増してきている。
【０００４】
一方、集積された電子モジュールのためのサイズに対する要求がより厳しさを増しており、より密集し、かつ軽量であることが集積回路の製品の傾向になってきている。
【０００５】
近年、密集し、かつ軽量な集積回路製品に対する周辺環境からの電磁ノイズの影響が産業界で考慮されてきている。
【０００６】
例えば、特許文献１には、ＣＰＵモジュールの金属板を金属製下部筐体と一体にし、さらに金属製上部筐体と圧接してＣＰＵモジュールに電磁シールド効果を持たせることが記載されている。
【０００７】
また、特許文献２には、半導体チップが封止樹脂によって封止され、その封止樹脂上に電磁シールドとしての金属膜が形成されている電子部品パッケージであって、封止樹脂が孔の形成されたフィラーを有し、その孔内に金属膜を進入させて金属膜のアンカー効果を向上させることが記載されている。
【０００８】
さらに、特許文献３には、半導体チップが封止樹脂によって封止され、その封止樹脂上に電磁シールド層が形成されている電子部品パッケージであって、封止樹脂に含まれているフィラーをエッチングして、封止樹脂に表面粗化部を形成し、電磁シールド層の密着性を向上させることが記載されている。
【先行技術文献】
【特許文献】
【０００９】
【特許文献１】特開平１０−２０９３６８号公報
【特許文献２】特開２０１２−１５１３２６号公報
【特許文献３】特開２００５−１０９３０６号公報
【発明の概要】
【発明が解決しようとする課題】
【００１０】
電子モジュールに集積された電子部品が周辺環境からの電磁ノイズの影響を受けることを防止するため、中には、金属ブロックまたは金属殻によって電子部品を覆う構造のものがあった。例えば、電子部品を回路基板上に搭載したあと、封止プロセスで、金属ブロックまたは金属殻によって電子部品の表面が覆われる技術や、前述した特許文献１に開示されている技術があった。
【００１１】
しかしながら、そのような金属ブロックまたは金属殻の形状は、極めて大雑把であり、しかも、大きさが大きい。そのため、金属ブロック等を用いたことで、結果的に製品の厚さや大きさが増加してしまい、それによって製品の軽量化要求からはずれてしまう。
【００１２】
したがって、軽量化要求からはずれることのないようにしつつ周辺環境からの電磁ノイズの影響を遮蔽して、前述した欠点を克服するように改良された軽量電子部品パッケージおよびその製造方法を提供することが望まれていた。
【００１３】
本発明の目的は、周辺環境からの電磁ノイズを遮蔽するとともに、集積回路モジュールに求められる軽量化要求を満たす電子部品パッケージおよびその製造方法を提供することにある。
【課題を解決するための手段】
【００１４】
上記目的を達成するため、本発明は、電子部品パッケージであって、少なくとも一つの電子回路を有する基板と、電子回路を封止し、かつ少なくとも一つのフィラーが充填されている封止樹脂と、その封止樹脂の上面に形成されている金属膜とを有し、フィラーは、そのフィラーの金属膜に接する上面としてのフィラー面からその内部にまで延びるひび割れであり、そのフィラー面から概ね深さ方向に沿った縦方向に延びる縦穴部と、その縦穴部につながり、その縦穴部と交差する交差方向に沿って延びる横穴部とを有するクラックが形成され、金属膜がクラックにおける縦穴部と横穴部の双方に埋め込まれている電子部品パッケージを特徴とする。
【００１５】
上記電子部品パッケージの場合、クラックが平坦な開口部を有し、金属膜上に形成された酸化防止膜を更に有し、金属膜の根元部がフィラーと封止樹脂との間の隙間にも埋め込まれ、フィラーの横穴部よりもフィラー面側に配置されている部分が、金属膜の縦方向に沿った動きを阻害する阻害部となっていることが好ましい。
【００１７】
さらに、上記電子部品パッケージは、金属膜の上面が平坦であることが好ましい。
【００１８】
また、上記電子部品パッケージは、フィラーがシリコン酸化物によって形成され、かつそのフィラーの直径が１μｍ〜３０μｍ程度であることが好ましい。
【００１９】
上記電子部品パッケージは、金属膜が銅を用いて形成され、かつ０．７５μｍ〜５μｍ程度の厚さを有し、さらに酸化防止膜がニッケルによって形成され、かつ酸化防止膜が０．５μｍよりも大きい厚さを有することが好ましい。
【００２０】
そして、本発明は、少なくとも一つの電子回路を有する基板と、その電子回路を封止し、かつ少なくとも一つのフィラーが充填されている封止樹脂と、その封止樹脂の上面に形成されている金属膜とを有する電子部品パッケージであって、フィラーは、金属膜が形成されるまで露出していた上面としてのフィラー面からその内部にまで延びるひび割れであって、そのフィラー面から概ね深さ方向に沿った縦方向に延びる縦穴部と、その縦穴部につながり、その縦穴部と交差する交差方向に沿って延びる横穴部とを有する少なくとも一つのクラックが形成され、金属膜は、クラックにおける縦穴部と横穴部の双方に埋め込まれ、かつ金属膜の根元部がフィラーと封止樹脂との間の隙間にも埋め込まれ、フィラーの横穴部よりもフィラー面側に配置されている部分が、金属膜の縦方向に沿った動きを阻害する阻害部となっている電子部品パッケージを提供する。
【００２２】
また、本発明は、少なくとも一つの電子回路を有する基板と、その電子回路を封止し、かつ少なくとも一つのフィラーが充填されている封止樹脂と、その封止樹脂の上面に形成されている金属膜とを有する電子部品パッケージの製造方法であって、後に封止樹脂となる樹脂層を形成した後、その樹脂層の表面を研磨してその樹脂層に充填されている少なくとも一つのフィラーを露出される研磨工程と、フィラーの金属膜が形成されるまで露出していたフィラーの上面としてのフィラー面を叩いて、そのフィラー面から概ね深さ方向に沿った縦方向に延びる縦穴部と、その縦穴部につながり、その縦穴部と交差する交差方向に沿って延びる横穴部とを有するクラックを形成するクラック形成工程と、フィラー面を有する表面フィラーにエッチングを施して、クラックにおける縦穴部または横穴部の幅または深さを拡大するクラック拡大工程と、フィラー面を含む樹脂層の表面に金属膜を形成する金属膜形成工程と、その金属膜に酸化防止膜を形成する酸化防止膜形成工程とを有する電子部品パッケージの製造方法にも特徴がある。
【００２３】
従来技術に比べ、本発明の電子部品パッケージは、封止樹脂の上面に形成された金属膜を有していて、その金属膜の根元部が封止樹脂のフィラー上のクラックに埋め込まれている。そのため、金属膜と封止樹脂の間のアンカー効果が改善され、金属膜の剥がれ落ちが起きにくくなっている。さらに、金属膜が封止樹脂の上面上に金属ブロックを加えることなく上記のようにして形成されているから、電子部品パッケージのそのような形状によって周辺環境の電磁ノイズが遮蔽されるだけでなく、集積回路モジュールのための軽量化要求も満足するものである。
【００２４】
本発明のその他の側面、特徴および有利な点は、添付図面に関連する以下の詳細な説明によって明らかになる。添付図面は、本件の開示範囲の一部であって本発明の原理原則を一例として図示したものである。
【発明の効果】
【００２５】
以上詳述したように、本発明によれば、周辺環境からの電磁ノイズを遮蔽するとともに、集積回路モジュールに求められる軽量化要求を満たす電子部品パッケージおよびその製造方法が得られる。
添付図面は、本発明の様々な実施の形態の理解を容易にするものである。
【図面の簡単な説明】
【００２６】
【図１】本発明の一実施形態に係る電子部品パッケージを示す断面図である。
【図２】図１に示した電子部品パッケージの要部を拡大した図である。
【図３】図２に対応する拡大した画像である。
【図４】金属膜を除去した電子部品パッケージの上部断面図である。
【図５】図４に対応する拡大した画像である。
【図６】本発明に係る電子部品パッケージの製造手順を示すフローチャートである。
【図７】製造途中の電子部品パッケージの要部を示し、（ａ）は封止樹脂の上面にフィラーを露出させた状態を示す断面図、（ｂ）はフィラーの表面を叩いてクラックを形成した状態を示す断面図である。
【図８】図７の後続の工程を示し、（ａ）はフィラーの表面をさらに叩いてクラックを大きくした状態を示す断面図、（ｂ）はフィラーの表面をエッチングしてクラックを大きくした状態を示す断面図である。
【発明を実施するための形態】
【００２７】
本発明に係る種々の好ましい実施の形態について、図面を参照して詳しく説明する。種々の図面を通して同様の参照符号は同様の部分を示している。上記で示されているように、本発明は、周辺環境からの電磁ノイズを遮蔽するだけでなく、集積回路モジュールに求められる軽量化要求を満たす電子部品パッケージおよびその製造方法に係るものである。その電子部品パッケージは、どのような集積回路モジュールや製品にも適用することができるものであり、ここに開示されているものに限定されるものではない。
【００２８】
（電子部品パッケージ１００の構造）
図１を参照して、本発明の一実施形態に係る電子部品パッケージ１００について説明する。電子部品パッケージ１００は、基板１０１と、基板１０１上に形成された複数の電子部品１０２と、電子部品１０２を封止する封止樹脂１１０と、封止樹脂１１０上に形成された金属膜１２０とを有している。
【００２９】
具体的には、基板１０１はプリント回路基板（ＰＣＢ）とすることができる。電子部品１０２は、従来の方法を用いて基板１０１上に搭載される集積回路チップ、受動部品、電源装置等とすることができる。
【００３０】
封止樹脂１１０は、電子部品１０２を封止するために配置されている。図２〜図５に示すように、封止樹脂１１０は、二酸化珪素（ＳｉＯ２）によって形成された幾つかのフィラー１１１が充填されている。異なる大きさを備えた複数のフィラー１１１が封止樹脂１１０に充填されていて、これらは、外側表面の代わりに封止樹脂１１０の外側に配置され、さらにその内側にも配置されている。好ましくは、フィラー１１１の直径は、１μｍ〜３０μｍの範囲内にあり、２μｍ〜２０μｍの範囲内にあればより好ましい。そのフィラー１１１に複数のクラック１１２が形成されている。
【００３１】
クラック１１２は、封止樹脂１１０に充填されている複数のフィラー１１１のうち、封止樹脂１１０の表面に配置されているフィラー１１１（例えば、図２に示されているフィラー１１１Ａ、以下「表面フィラー」ともいう）の上面をそれが露出しているときに叩き、さらにエッチングすることによって形成されている。このような形成方法の特徴により、クラック１１２には、詳細に説明される平坦な開口部が形成されている。なお、フィラー１１１の材質は、ＳｉＯ２に限定されるものではなく、クラック１１２を形成するため、フィラー１１１の表面を叩き、エッチングするのに適したその他の硬質な材料とすることができる。
【００３２】
金属膜１２０は、特に周辺環境から電子部品１０２に入射され得る電磁ノイズおよび電子部品１０２から周辺環境に出射され得る電磁ノイズを低減する電磁シールドとしての機能を発揮する。金属膜１２０は、封止樹脂１１０の上側の表面（以下「上面」ともいう）に形成されていて、その金属膜１２０の根元部１２０ａはフィラー１１１（詳しくは、表面フィラー１１１Ａ）のクラック１１２の中に埋め込まれている。すなわち、金属膜１２０の根元部１２０ａがクラック１１２の中に進入していて、金属膜１２０がフィラー１１１の中に深く根付いている。
【００３３】
好ましくは、図２に示すように、金属膜１２０の根元部１２０ａがフィラー１１１（表面フィラー１１１Ａ）の下側にまで回り込み、フィラー１１１（表面フィラー１１１Ａ）と、封止樹脂１１０との間の隙間にも埋め込まれていることが好ましい。こうなっていると、金属膜１２０がフィラー１１１と封止樹脂１１０とにしっかりと接続される。さらに好ましくは、図１に示すように、金属膜１２０が基板１０１の側面を覆い、封止樹脂１１０の上面と側面の双方を覆うことが好ましい。金属膜１２０は種々の種類の金属、例えば、抵抗値が小さく、低価格の銅（Ｃｕ）を用いることができる。本実施の形態では、金属膜１２０が酸化することを防止するため、図２に示すように、金属膜１２０の上面が酸化防止膜（抗酸化膜ともいう）１２１によって被覆されている。酸化防止膜１２１は、ニッケル（Ｎｉ）によって形成されている。
【００３４】
表面フィラー１１１Ａについてさらに詳しく説明すると、次のとおりである。前述のとおり、表面フィラー１１１Ａには、クラック１１２が形成されているが、本実施の形態に係るクラック１１２は、図２に示すように、縦穴部１１２ａと、横穴部１１２ｂとを有している。縦穴部１１２ａは、後述するフィラー面１１１ｆから概ね深さ方向に沿った縦方向に延びる穴状部分である。横穴部１１２ｂは、縦穴部１１２ａの最も深い部分につながり、そこから、縦穴部１１２ａと交差する方向に沿って延びる穴状部分である。クラック１１２は、縦穴部１１２ａに加えて横穴部１１２ｂが形成されていることにより、縦穴部１１２ａだけの場合よりも、穴状部分の内側全体の表面積が大幅に拡大されている。
【００３５】
しかも、表面フィラー１１１Ａは、大塊部１１１Ｂに加え、小片部１１１Ｃをも有している。大塊部１１１Ｂは、表面フィラー１１１Ａの大部分を示す大きな塊状の部分、小片部１１１Ｃは、大塊部１１１Ｂから離れた位置にあり、大塊部１１１Ｂよりも大きさの小さい破片のような部分である。
【００３６】
金属膜１２０の根元部１２０ａが上記のようなクラック１１２の中に埋め込まれているため、金属膜１２０の根元部１２０ａは縦穴部１１２ａと、横穴部１１２ｂの双方に入り込み、双方の内壁部分に密着している。また、金属膜１２０は、小片部１１１Ｃを取り囲み、大塊部１１１Ｂだけでなく小片部１１１Ｃの表面全体にも密着している。
【００３７】
好ましくは、金属膜１２０は電磁ノイズの良好な遮蔽効果と良好なアンカー効果とを保つため、０．７５μｍ〜５μｍの厚さを有することが好ましい。金属膜１２０の厚さは１μｍ〜４μｍの範囲にあることがより好ましい。そして、酸化防止膜１２１の厚さは、良好な酸化防止効果を達成するため、０．５μｍよりも大きい。
【００３８】
さらに好ましくは、図示はしないが、金属膜１２０と酸化防止膜１２１の上面ができる限り湾曲していない連続した平坦面であることが好ましい。このような形状にすることで、金属膜１２０と酸化防止膜１２１の下部表面も連続した平坦面となり、封止樹脂１１０およびフィラー１１１の上面に応じた形状になりやすい。そうすると、金属膜１２０と酸化防止膜１２１とが封止樹脂１１０とフィラー１１１とに接続されやすくなる。こうなると、金属膜１２０と酸化防止膜１２１とが薄片となって剥がれ落ち難くなる。
【００３９】
（電子部品パッケージの製造方法）
図２−６に加え、図７，８を参照して、後に封止樹脂１１０となる樹脂層が形成された後、金属膜１２０と酸化防止膜（抗酸化膜）１２１が形成されるまでの製造方法について詳しく説明すると以下のとおりである。
【００４０】
図６に示すように、Ｓ１は研磨工程である。まず、後に電子部品を封止する封止樹脂１１０となる樹脂層の表面を研磨する。こうすることにより、その樹脂層（この樹脂層は、厚さやフィラーの形状等が異なるものの、実質的には封止樹脂１１０と共通する）の薄い層（この層は、樹脂層の表皮部分をなすため表皮層ともいう）を除去して、例えば、図７（ａ）に示すように、フィラー１１１の一部を露出させる。露出したフィラー１１１が前述の表面フィラー１１１Ａとなる。このような研磨／除去の方法は、封止樹脂１１０の上面と側面の研磨に適用可能なラッピングや、ブラスト処理等によって行うことができる。
【００４１】
Ｓ２はクラック形成工程である。Ｓ１に続いて、まず、フィラー１１１の上面をそれが露出しているとき（本実施の形態では、図７（ａ）に示すように、封止樹脂１１０の上面を研磨してフィラー１１１の上面を露出させてから金属膜１２０が形成されるまでの間）に叩き、それによって表面フィラー１１１Ａにクラック１１２を形成する。なお、フィラー１１１の上面であって、上記のように、金属膜１２０が形成されるまで露出していた上面１１１ｆをフィラー面ともいう。
【００４２】
詳しく説明すると次のとおりである。まず、表面フィラー１１１Ａの上面（フィラー面１１１ｆ）を叩くことで、その上面に表面フィラー１１１Ａの上面から内側に延びるひび割れ（亀裂）を形成する。図７（ｂ）に示すように、このひび割れが縦穴部１１２ａ，横穴部１１２ｂとなる。縦穴部１１２ａは、フィラー面１１１ｆにつながっているため、表面フィラー１１１Ａの開口部となり、そこから後に金属めっきが伸張する。また、表面フィラー１１１Ａの表面を繰り返し叩くことで、図８（ａ）に示すように、ひび割れが広がり、表面フィラー１１１Ａの一部が分離することもある。すると、分離した部分が後に小片部１１１Ｃとなる。なお、フィラー面１１１ｆを叩くことに加え、フィラー面１１１ｆを引っかいてもよい。また、フィラー１１１の大きさが不規則であったり、フィラー面１１１ｆの叩き方を工夫することで、図２に示すように、不規則な形状のクラック１１２が形成される。
【００４３】
続いて、表面フィラー１１１Ａにエッチングを施す。すると、図８（ｂ）に示すように、フィラー面１１１ｆが削られて凹部１１１ｄが形成され、さらに、縦穴部１１２ａ，横穴部１１２ｂの幅および／または深さが拡大される。こうすることで、所望の形状と大きさを備えたクラック１１２が得られる。この工程は、縦穴部、横穴部の幅や深さを拡大するからクラック拡大工程である。
【００４４】
Ｓ３は金属膜形成工程である。具体的には、金属膜１２０は、クラック１１２が露出している封止樹脂１１０の表面（上面および側面）に配置される。金属膜１２０は、無電解めっき工程を用いて配置される。これは、金属部材（銅など）の一部がクラック１１２の中に進入するようにして、フィラー１１１の金属膜１２０に対するアンカー効果を改善するためである。さらに、金属部材がフィラー１１１と封止樹脂１１０の間にも進入して、金属部材に対するフィラー１１１と封止樹脂１１０のアンカー効果がより優れたものとなる。加えて、金属膜１２０の上面がめっきの間、平坦になるように制御される。
【００４５】
特に、前述したクラック形成工程において、エッチングの前にフィラー面１１１ｆを叩くことによってクラック１１２が形成されており、そのクラック１１２は、縦穴部１１２ａと横穴部１１２ｂとを有している。横穴部１１２ｂは縦穴部１１２ａの交差方向に沿って形成され、そこにも金属膜１２０が進入する。
【００４６】
一方、こうして形成される金属膜１２０が封止樹脂１１０の表面から剥がれるときは、縦穴部１１２ａに進入している部分はもちろん、横穴部１１２ｂに進入している部分も一体となって剥がれようとする。その際、横穴部１１２ｂに進入している部分に対して、表面フィラー１１１Ａの一部（横穴部１１２ｂよりもフィラー面１１１ｆ側に配置されている部分）がその縦方向に沿った動きを阻害する阻害部として作用する。この作用は、金属膜１２０の縦穴部１１２ａに進入している部分に対して表面フィラー１１１Ａが及ぼす作用よりも大きい。そのため、表面フィラー１１１Ａによる金属膜１２０のアンカー効果は、従来技術（例えば特許文献２）のように、単に金属膜がフィラーの穴の中に進入している場合に比べて、より大きなものとなっている。
【００４７】
しかも、クラック１１２を上記のようにして形成したことにより、金属膜１２０の根元部１２０ａが表面フィラー１１１Ａの最も深い部分の下側にまで回り込んでいる。金属膜１２０の根元部１２０ａが封止樹脂１１０と表面フィラー１１１Ａの間の隙間にも埋め込まれているから、金属膜１２０と表面フィラー１１１Ａとの接触面積の拡大による作用とともに、表面フィラー１１１Ａによる阻害部として作用が拡大され、表面フィラー１１１Ａによる金属膜１２０のアンカー効果はよりいっそう優れたものとなっている。
【００４８】
Ｓ４は酸化防止膜（抗酸化膜）形成工程である。具体的には、無電解めっき工程によって、酸化防止膜１２１（Ｎｉ膜）が金属膜１２０の表面に形成される。同時にＮｉ膜１２１の表面が平坦になるよう制御されることが好ましい。
【００４９】
以上までの工程により、後に封止樹脂１１０となる樹脂層が形成された後、金属膜１２０と酸化防止膜１２１が形成されるまでの工程が完了し、電子部品パッケージ１００が完成する。
【００５０】
従来技術と比べて、本発明の電子部品パッケージ１００は、封止樹脂１１０の上面に形成された金属膜１２０を有していて、その金属膜１２０の根元部１２０ａが封止樹脂１１０のフィラー１１１上のクラック１１２に埋め込まれまたは進入している。そのため、金属膜１２０と封止樹脂１１０の間のアンカー効果が改善され、金属膜１２０の剥がれ落ちが起きにくくなっている。さらに、金属膜１２０が封止樹脂１１０の上面上に金属ブロックを加えることなく上記のようにして形成されているから、電子部品パッケージのそのような形状によって周辺環境の電磁ノイズが遮蔽されるだけでなく、集積回路モジュールのための軽量化要求も満足するものである。
【００５１】
特に、フィラー１１１には、クラック１１２が形成されており、そのクラック１１２が縦穴部１１２ａと横穴部１１２ｂとを有しているから、フィラー１１１による金属膜１２０のアンカー効果が、単にフィラーの縦方向の穴の中に金属膜が進入している場合に比べてより大きなものとなっている。
【００５２】
しかも、金属膜１２０が表面フィラー１１１Ａの最も深い部分の下側にまで回り込み、根元部１２０ａが封止樹脂１１０とフィラー１１１との間の隙間にも埋め込まれているから、アンカー効果はよりいっそう優れたものとなっている。
【００５３】
従来技術の場合、フィラーによる金属膜のアンカー効果は、フィラーに凹部が形成されたことで、フィラーと金属膜とが接触する部分の表面積が拡大され、それによって金属膜の密着力が向上することに起因している。
【００５４】
これに対し、本願発明の場合、フィラー１１１によるアンカー効果は、表面積の拡大による密着力の向上はもちろん、それに加えて大塊部１１１Ｂが金属膜１２０の根元部１２０ａの動きを阻害してその引き抜きを食い止める食い止め作用が発揮されることによってもたらされる。したがって、従来技術に比べてアンカー効果がよりいっそう優れたものとなっている。
【００５５】
以上の説明は、本発明は、最も実践的で好ましい実施の形態であると考えられる事項にそって詳しく説明されているが、本発明は、開示されている実施の形態に限定されるものではない。様々な変形例および本発明の精神及び範囲内に含まれる均等な配置をも包含するものと理解される。
【産業上の利用可能性】
【００５６】
本発明を適用することにより、周辺環境からの電磁ノイズを遮蔽するとともに、集積回路モジュールに求められる軽量化要求を満たすことができる。本発明は電子部品パッケージおよびその製造方法に利用することができる。
【符号の説明】
【００５７】
１００…電子部品パッケージ、１０１…基板、１０２…電子部品、１１０…封止樹脂、１１１…フィラー、１１１Ａ…表面フィラー、１１１Ｂ…大塊部、１１１Ｃ…小片部、１１１ｆ…フィラー面、１１２…クラック、１１２ａ…縦穴部、１１２ａ…横穴部、１２０…金属膜、１２０ａ…根元部分、１２１…酸化防止膜。
【図１】
0005905525.tif 000002
【図２】
0005905525.tif 000003
【図３】
0005905525.tif 000004
【図４】
0005905525.tif 000005
【図５】
0005905525.tif 000006
【図６】
0005905525.tif 000007
【図７】
0005905525.tif 000008
【図８】
0005905525.tif 000009